교반기 , 냉각기 , 가스 도입 관 및 온도계 를 갖춘 플라스크 에 , 폴리비닐 알코올 을 0 . 04 질 량부 및 이온 교환수 를 200 질 량부 가하 여 교반 하 면서 , ( α 1 ) 모노머 로서 메틸 메타크릴 레이트 20 질 량부 , ( α 2 ) 모노머 로서 부틸 아크릴 레이트 65 질 량부 , 라우 로일 퍼 옥사이드 0 . 4 질 량부 및 n - 옥 틸 머 캅 탄 0 . 075 질 량부 의 혼합물 을 가했 다 . 질소 가스 를 도입 하 면서 , 액 온 을 60 ℃ 로 상승 시키 고 , 글리 시 딜 메타크릴 레이트 15 질량 부를 4 시간 걸쳐 연속 적 으로 적하 했 다 . 그 후 , 60 ℃ 에서 2 시간 , 이어서 90 ℃ 에서 2 시간 중합 시켜 , 수지 입자 를 얻 었 다 . 이 수지 입자 를 여과 분별 하 고 , 이온 교환수 로 세정 한 후 , 진공 건조기 를 이용 하 여 40 ℃ 에서 8 시간 건조 함 으로써 , 에폭시 기 비 편재 성 ( 메트 ) 아크릴 공중 합체 A - 2 를 얻 었 다 . 상기 A - 1 과 같 은 방법 으로 A - 2 의 중량 평균 분자량 및 유리 전이 온도 를 측정 한 결과 , 각각 30 × 104 , - 13 ℃ 였 다 .